(57)【特許請求の範囲】
【請求項１】
支持体上で繊維材料が水流絡合処理されて形成された絡合不織布であって、
該絡合不織布は略三角形の低圧縮領域と、該略三角形の低圧縮領域間に形成された高圧縮領域とから構成され、
前記略三角形の低圧縮領域の各辺が弧状であり、
六個の該略三角形の低圧縮領域の底辺が内接する仮想円内に均一に接するように配置されてなり、
中心に位置する仮想円Cは、周囲に形成された仮想円I〜仮想円VIと重複して形成されてなり、
該仮想円Iは、仮想円Cに内包される隣接する二個の低圧縮領域および隣接する仮想円IIに内包される一個の低圧縮領域および仮想円VIに内包される一個の低圧縮領域と、上記仮想円II〜仮想円VIには内包されない二個の低圧縮領域を有するように形成され、
該仮想円IIは、仮想円Cに内包される隣接する二個の低圧縮領域および隣接する仮想円Iに内包される一個の低圧縮領域と仮想円IIIに内包される一個の低圧縮領域と、上記仮想円I、仮想円III〜仮想円VIには内包されない二個の低圧縮領域とを有するように形成され、
該仮想円IIIは、仮想円Cに内包される隣接する二個の低圧縮領域および隣接する仮想円IIに内包される一個の低圧縮領域と仮想円IVに内包される一個の低圧縮領域と、上記仮想円I、仮想円II、仮想円IV、仮想円V、仮想円VIには内包されない二個の低圧縮領域とを有するように形成され、
該仮想円IVは、仮想円Cに内包される隣接する二個の低圧縮領域および隣接する仮想円IIIに内包される一個の低圧縮領域と仮想円Vに内包される一個の低圧縮領域と、上記仮想円I、仮想円II、仮想円III、仮想円V、仮想円VIには内包されない二個の低圧縮領域とを有するように形成され、
該仮想円Vは、仮想円Cに内包される隣接する二個の低圧縮領域および隣接する仮想円IVに内包される一個の低圧縮領域と仮想円VIに内包される一個の低圧縮領域と、上記仮想円I、仮想円II、仮想円III、仮想円IV、仮想円VIには内包されない二個の低圧縮領域とを有するように形成され、
該仮想円VIは、仮想円Cに内包される隣接する二個の低圧縮領域および隣接する仮想円Vに内包される一個の低圧縮領域と仮想円Iに内包される一個の低圧縮領域と、上記仮想円I、仮想円II、仮想円III、仮想円IV、仮想円Vには内包されない二個の低圧縮領域とを有するように形成されてなり、
該仮想円Cが隣接する仮想円に移動した場合にも、上記移動した新たな仮想円Cと新たな仮想円I〜VIの関係が維持されてなることを特徴とする絡合不織布。
【請求項２】
上記仮想円C中に六個の低圧縮領域が、６０°の角度を以て均一に配置されていることを特徴とする請求項１に記載の絡合不織布。
【請求項３】
上記絡合不織布の目付が、３５〜６０ｇ／ｍ2の範囲内にあることを特徴とする請求項１に記載の絡合不織布。
【請求項４】
請求項１〜３のいずれかに示される絡合不織布を用いた清拭シート。
【請求項５】
請求項１〜３のいずれかに示される絡合不織布を用いた湿潤性シート。
【発明の詳細な説明】
【技術分野】
【０００１】
本発明は、水流絡合処理において低圧縮領域と高圧縮領域とが特定の模様を形成して配置された絡合不織布に関する。さらに詳しくは本発明は、一定の繰り返しパターンを有する意匠性および不織布の強度バランス、機能性に優れた絡合不織布であって、例えば、衛生材料、包装材、キッチンペーパーなどの対人・対物に用いて皮脂、化粧品、その他の汚れの付着した皮膚や物の表面肌などに用いられる乾式または湿潤清拭シート、肌に保湿成分あるいは制汗成分などの機能剤を付与することが可能な湿潤性シートなどに好適な絡合不織布に関する。
【背景技術】
【０００２】
従来、衛生材料の表面シートとしては、繊維ウェブを開孔部形成用支持体に載置し、水流絡合処理により開孔部を形成させた不織布が使用されている。その他、ウェットティッシュあるいは使い捨ておしぼりなどに使用されるさまざまな機能性を有する不織布が使用されている。このような不織布には、レーヨン等の親水性繊維または親水性繊維と熱接着性複合繊維の混綿からなる繊維ウェブに高圧水流処理を施した不織布、あるいは前記不織布を機能的な改善を施した様々な不織布が提案されている。例えば、特許文献１（特許第３５５９５３３号）には、杉綾織りまたはスパイラル織りの支持体上で繊維材料が水流絡合処理された不織布であり、不織布表面において高圧縮領域が不織布の機械方向（以下、MD方向という）に対して５〜６０°の角度で存在したMD方向に延びるパターン（A）列と、前記パターン（A）列を反転させたMD方向に延びるパターン（B）列とがMD方向に直行する方向（以下、CD方向という）に交互に繰り返して存在させることにより、一定の繰り返しパターンを有する意匠性や不織布の強度バランス、機能性に優れた絡合不織布が提案されている。
【０００３】
しかしながら、上記不織布には、以下のような問題点が挙げられている。
即ち、例えば、通常、杉綾織りネット上に繊維ウェブを載置し、水流絡合処理を施すと、ノズルから噴射された柱状流が繊維ウェブを貫通した部分が高圧縮領域となり、低圧縮領域と高圧縮領域とが直線状に平行に交互に形成される。さらに、上記のような杉綾織りでは低圧縮領域が鋭角で交差するパターンが形成され、この鋭角の部分が対人用清拭シートなどのように柔らかい皮膚に直接触れる用途に使用する場合、使用感が悪いという問題があり、さらに見た目にも鋭角部分が刺さるようなイメージを与えてしまうという問題がある。
【０００４】
また、一般に不織布全体ではＭＤ方向の強度に比し、ＣＤ方向の強度が低いという強度の方向性が生ずる。杉綾織りでも、ＣＤ方向の強度は高圧縮領域の横方向の引っ張り強度によって支配されることから、ＭＤ方向に比して、十分な強度は得られていない。このような強度の方向性によって不織布の用途が制限されることがあるという問題もある。
【先行技術文献】
【特許文献】
【０００５】
【特許文献１】特許第3559533号公報
【発明の概要】
【発明が解決しようとする課題】
【０００６】
本発明は特定の繰り返しパターン模様を有する新規な絡合不織布を提供することを目的としている。
殊に本発明は、強度の方向性の少ない絡合不織布、清拭シートおよび湿潤性シートを提供することを目的としている。
【０００７】
さらに本発明は、所定の繰り返しパターンを有する不織布であって、ＭＤ方向およびＣＤ方向における強度のバランスが良く、厚みがあり、かつ柔らかい肌触りで、拭き取り回数が少なくてもムラなく拭き取ることができる優れた拭き取り性を有する絡合不織布を提供することを目的としている。
【０００８】
更に本発明は、上記のような優れた特性を有する清拭シートを提供すると共に、この絡合不織布に清拭用の液体を含浸させてもべたつき感が少なく、厚みがあり、ふんわり感に優れた湿潤性シートを提供することを目的としている。
【課題を解決するための手段】
【０００９】
本発明の絡合不織布は、支持体上で繊維材料が水流絡合処理されて形成された絡合不織布であって、
該絡合不織布は略三角形の低圧縮領域と、該略三角形の低圧縮領域間に形成された高圧縮領域とから構成され、
前記略三角形の低圧縮領域の各辺が弧状であり、
六個の該略三角形の低圧縮領域の底辺が内接する仮想円内に均一に接するように配置されてなり、
中心に位置する仮想円Cは、周囲に形成された仮想円I〜仮想円VIと重複して形成されてなり、
該仮想円Iは、仮想円Cに内包される隣接する二個の低圧縮領域および隣接する仮想円IIに内包される一個の低圧縮領域および仮想円VIに内包される一個の低圧縮領域と、上記仮想円II〜仮想円VIには内包されない二個の低圧縮領域を有するように形成され、
該仮想円IIは、仮想円Cに内包される隣接する二個の低圧縮領域および隣接する仮想円Iに内包される一個の低圧縮領域と仮想円IIIに内包される一個の低圧縮領域と、上記仮想円I、仮想円III〜仮想円VIには内包されない二個の低圧縮領域とを有するように形成され、
該仮想円IIIは、仮想円Cに内包される隣接する二個の低圧縮領域および隣接する仮想円IIに内包される一個の低圧縮領域と仮想円IVに内包される一個の低圧縮領域と、上記仮想円I、仮想円II、仮想円IV、仮想円V、仮想円VIには内包されない二個の低圧縮領域とを有するように形成され、
該仮想円IVは、仮想円Cに内包される隣接する二個の低圧縮領域および隣接する仮想円IIIに内包される一個の低圧縮領域と仮想円Vに内包される一個の低圧縮領域と、上記仮想円I、仮想円II、仮想円III、仮想円V、仮想円VIには内包されない二個の低圧縮領域とを有するように形成され、
該仮想円Vは、仮想円Cに内包される隣接する二個の低圧縮領域および隣接する仮想円IVに内包される一個の低圧縮領域と仮想円VIに内包される一個の低圧縮領域と、上記仮想円I、仮想円II、仮想円III、仮想円IV、仮想円VIには内包されない二個の低圧縮領域とを有するように形成され、
該仮想円VIは、仮想円Cに内包される隣接する二個の低圧縮領域および隣接する仮想円Vに内包される一個の低圧縮領域と仮想円Iに内包される一個の低圧縮領域と、上記仮想円I、仮想円II、仮想円III、仮想円IV、仮想円Vには内包されない二個の低圧縮領域とを有するように形成されてなり、
該仮想円Cが隣接する仮想円に移動した場合にも、上記移動した新たな仮想円Cと新たな仮想円I〜VIの関係が維持されてなることを特徴とする。
また、本発明の清拭シートおよび湿潤性シートは、上記の絡合不織布からなることを特徴としている。
【発明の効果】
【００１０】
本発明によれば、新規な絡合不織布を提供することができる。本発明の絡合不織布は、略三角形の六個の低圧縮領域を有する仮想円（以下「六弁花」と記載することもある）が重複して形成された所定の模様を有しており、低圧縮領域が仮想円内で６０°ずつ傾いて形成されているので、強度の高い高圧縮領域がＭＤ方向およびＣＤ方向に均一に分散されてなり、このように高圧縮領域が配置された絡合不織布は、ＭＤ方向の強度とＣＤ方向の強度との間で著しい差が生ずることがない。
【００１１】
また、杉綾織りよりも低圧縮領域の形成角度が鈍角であるので、使い心地が良い。
さらにまた、本発明の絡合不織布は、拭き取りなどの際に有用性の高い低圧縮領域の面積が大きいので、乾式または湿式の清拭シートとして使用することができる。
【００１２】
またさらに、本発明の絡合不織布は、保湿成分および制汗成分などの機能性薬剤を保持する能力に優れるので、こうした機能性薬剤を含有する湿潤性シートとして有効に使用することができる。
【００１３】
本発明の絡合不織布は、略三角形の低圧縮領域が特定の法則に基づいて二個が組み合わされて略菱形の低圧縮領域が一定間隔で繰り返して存在することにより、一定の繰り返しパターンを有する意匠性や不織布の強度バランス、機能性に優れている。さらに三角形二個を組み合わせてできる略菱形の低圧縮領域が交互に存在することにより不織布表面に略三角形二個を組み合わせてできる略菱形の低圧縮領域が一定間隔で交互に存在していると、隣接する略三角形六個が六弁花模様を形成し、不織布のどの部分でも円周がイメージされ、一定の繰り返しパターンでありながら多様な外観を有する意匠性を有する。また比較的、整然とした凹凸パターンが形成され、美観に優れるとともに、様々な機能に優れている。
【００１４】
例えば、衛生材料であれば、表面シートとして使用する場合、肌への接触面積が少なくドライ感があり、基布の厚みがあり、ふんわり感に優れる。衛生材料のバックシートなどに使用する場合であれば、意匠性があり、寸法安定性にも優れる。
【００１５】
本発明の絡合不織布は、清拭シートとしても好適であり、低圧縮領域と高圧縮領域とで形成される略三角形のエッジが、効率的にムラなく汚れをかき集め、高圧縮領域に保持することができる。また、通常の拭き取り動作では、拭き取り方向を気にせず、拭き取り回数が少なくても充分に拭き取ることができる。
【図面の簡単な説明】
【００１６】
【図１】図１は、本発明の絡合不織布に低圧縮領域と高圧縮領域によって形成される模様の例を模式的に示す模式図である。
【図２】図２は、本発明の絡合不織布に形成される六弁花の模様を拡大して示す模式図である。
【図３】図３は疑似汚れの拭き取り試験の結果である。
【図４】図４は疑似汚れの拭き取り試験の結果である。
【図５】図５は疑似汚れの拭き取り試験の結果である。
【発明を実施するための形態】
【００１７】
次に本発明の絡合不織布について図面を参照しながら具体的に説明する。
本発明の絡合不織布は、図１および図２に示すように、支持体上で繊維材料が水流絡合処理されて形成された絡合不織布である。
【００１８】
本発明の絡合不織布は、多数の略三角形の低圧縮領域１０と、この略三角形の低圧縮領域１０間に形成された高圧縮領域１２とから形成されている。
本発明の絡合不織布１では、同一形状の六個の略三角形の低圧縮領域の底辺が内接する仮想円Ｃに均一に接するように配置されており、六個の低圧縮領域は、それぞれ６０°の角度を以て仮想円Ｃに低圧縮領域の底辺が接するように形成されている。
【００１９】
この中心に位置する仮想円Cは、周囲に形成された仮想円I〜仮想円VIの中心と６０°の角度で重複して形成されている。
従って、仮想円Ｃに形成される略三角形の低圧縮領域は、仮想円Ｃと、この仮想円Ｃの周囲に６０°の角度を以て形成される仮想円Ｉ〜仮想円ＶＩの重複部分に対応した形態を有する。
【００２０】
例えば、仮想円Ｃに形成される略三角形の低圧縮領域Ｃ１は、仮想円Ｃと、仮想円Ｉおよび仮想円VIが重複する部分に相当する略三角形の部分である。
また例えば、仮想円Ｃに形成される略三角形の低圧縮領域Ｃ２は、仮想円Ｃと仮想円Iおよび仮想円IIが重複する部分に相当する略三角形の部分である。
【００２１】
同様に仮想円Ｃに形成される略三角形の低圧縮領域Ｃ３は、仮想円Ｃと、仮想円IIと仮想円ＩＩＩとが重複する部分に相当する略三角形の部分である。
同様に仮想円Ｃに形成される略三角形の低圧縮領域Ｃ４は、仮想円Ｃと、仮想円IIIと仮想円IVとが重複する部分に相当する略三角形の部分である。
【００２２】
また仮想円Ｃに形成される略三角形の高繊維密度Ｃ５は、仮想円Ｃと、仮想円ＩＶおよび仮想円Vとが重複する部分に相当する略三角形の部分である。
また仮想円Ｃに形成される略三角形の低圧縮領域Ｃ６は、仮想円Ｃと、仮想円Ｖおよび仮想円ＶＩとが重複する部分に相当する略三角形の部分である。
【００２３】
本発明の絡合不織布では、仮想円Ｉには、略三角形の低圧縮領域は、仮想円Ｃと、仮想円とこれに隣接する仮想円とが重複する部分に形成され、略三角形の低圧縮領域の各辺は、仮想円Ｃの円弧と、これに重複する二つの隣接する仮想円の円弧によって形成される形態を有している。
【００２４】
上記の仮想円Iは、仮想円Cに内包される隣接する二個の低圧縮領域および仮想円Ｉに隣接する仮想円IIに内包される一個の低圧縮領域および仮想円Ｉに隣接する仮想円VIに内包される一個の低圧縮領域と、上記仮想円II〜仮想円VIには内包されない二個の低圧縮領域を有するように形成されている。
【００２５】
また、仮想円IIは、仮想円Cに内包される隣接する二個の低圧縮領域および隣接する仮想円Iに内包される一個の低圧縮領域と隣接する仮想円IIIに内包される一個の低圧縮領域と、上記仮想円I、仮想円III〜仮想円VIには内包されない二個の低圧縮領域とを有するように形成されるように形成されている。
【００２６】
さらに仮想円IIIは、仮想円Cに内包される隣接する二個の低圧縮領域および隣接する仮想円IIに内包される一個の低圧縮領域と隣接する仮想円IVに内包される一個の低圧縮領域と、上記仮想円I、仮想円II、仮想円IV、仮想円V、仮想円VIには内包されない二個の低圧縮領域とを有するように形成されている。
【００２７】
また仮想円IVは、仮想円Cに内包される隣接する二個の低圧縮領域および隣接する仮想円IIIに内包される一個の低圧縮領域と隣接する仮想円Vに内包される一個の低圧縮領域と、上記仮想円I、仮想円II、仮想円III、仮想円V、仮想円VIには内包されない二個の低圧縮領域とを有するように形成されている。
【００２８】
さらにまた仮想円Vは、仮想円Cに内包される隣接する二個の低圧縮領域および隣接する仮想円IVに内包される一個の低圧縮領域と隣接する仮想円VIに内包される一個の低圧縮領域と、上記仮想円I、仮想円II、仮想円III、仮想円IV、仮想円VIには内包されない二個の低圧縮領域とを有するように形成されている。
【００２９】
また、仮想円VIは、仮想円Cに内包される隣接する二個の低圧縮領域および隣接する仮想円Vに内包される一個の低圧縮領域と隣接する仮想円Iに内包される一個の低圧縮領域と、上記仮想円I、仮想円II、仮想円III、仮想円IV、仮想円Vには内包されない二個の低圧縮領域とを有するように形成されてなる。
【００３０】
即ち、本発明においては中心に想定される仮想円Ｃに形成されている低圧縮領域Ｃ１〜Ｃ６は、二個ずつ、周囲に想定される仮想円I〜VIに内包されて存在している。このような低圧縮領域C１〜C６は同一の形状を有している。
【００３１】
上記のような六弁花模様を形成する低圧縮領域１０の間隙を形成するのが高圧縮領域１２であり、通常はこの低圧縮領域１０に挟まれた高圧縮領域の最小幅Sは０．２〜１０．０mm、好ましくは１．０〜５．０mmである。また、本発明の絡合不織布における高圧縮領域には、開孔部が形成されていないことが好ましい。
【００３２】
上記のように中心に想定される仮想円を加えて六個の仮想円は、中心に仮想される仮想円Cを中心にして、それぞれ６０°の角度を以て配置されている。
そして、本発明の絡合不織布においては、上記仮想円Cが隣接する仮想円に移動した場合にも、上記移動した新たな仮想円Cと新たな仮想円I〜VIの関係が維持されて全体として六片花が均一に配置されたような構成を採る。
【００３３】
また、本発明の絡合不織布を構成する仮想円の直径D1は、通常は１０〜３０mmであり、好ましくは１６〜１９mmである。また、六弁花を形成する六個の略三角形の低圧縮領域の内、四個の略三角形の低圧縮領域の占める幅D2は通常は１０〜１５mm、好ましくは１１〜１３mmである。
【００３４】
さらに本発明の絡合不織布の目付は、３５ｇ／ｍ2以上であり、好ましくは４０〜５０ｇ／ｍ2である。目付が３５ｇ／ｍ2に満たないと、不織布自体が薄くなり過ぎ、強力にも劣るので、取り扱い性が悪いだけでなく、構成繊維量自体が少ないので、所望のパターンが形成されにくい。
【００３５】
即ち本発明の絡合不織布からなる清拭シートは、上記の絡合不織布を用いて形成されることにより、厚みがあり、かつ柔らかい肌触りがあり、拭き取り回数が少なくてもムラなく拭き取ることができる拭き取り性に優れたものとなるとの特性を有する。
【００３６】
また、本発明の絡合不織布からなる湿潤性シートは、上記のような構成を採ることにより、液体含浸性に優れるとともにべたつき感が少なく、厚みがあり、ふんわり感に優れたものとなるとの特性を有する。
【００３７】
本発明の絡合不織布を形成する繊維は繊維材料が特に限定されず、繊維形態を有するものであればよく、例えば、パルプ、コットン、シルク、ウールなどの天然繊維、レーヨン、キュプラ、テンセルなどの再生繊維、ポリエチレンテレフタレート、ポリブチレンテレフタレートなどのポリエステル系繊維、ナイロン６、ナイロン６６などのポリアミド系繊維、アクリル系繊維、ポリエチレン、ポリプロピレンなどからなるポリオレフィン系繊維など、あるいはそれらの樹脂を２成分以上組み合わせた鞘芯型、偏心鞘芯型、並列型、分割型、海島型断面を有する複合繊維などの繊維を１種類、または２種類以上用いることができる。その繊維断面の形態も特に限定されず、円形、異形、中空などいずれであってもよい。
【００３８】
上記繊維材料として、パルプ、コットン、レーヨンなどの親水性繊維を３０ｍａｓｓ％以上含有させた絡合不織布では、吸水性に優れ、例えば、乾式清拭シートとして使用する場合、対象面に付着した汚れのうち固体成分のみならず液体成分をも拭き取ることができる。また、湿潤性清拭シートあるいは湿潤性シートとして使用する場合、その湿潤性に優れるので好ましい。より好ましくは、親水性繊維を４０〜８０ｍａｓｓ％含有することである。上記範囲内であれば、他の繊維が含有してもよく、一般的に知られている例えば、嵩高性を得るのであれば、ポリエステル系繊維を含有させるとよく、清拭シートや湿潤性シートにおけるべたつき感や使用後の過剰な液体残存量を抑制するのであれば、疎水性合成繊維を含有させるとよく、強力を得るのであれば、熱接着性繊維を含有させるとよい。他の繊維の含有率は、６０〜２０ｍａｓｓ％であることが好ましい。そして、上記親水性繊維のうち、レーヨン繊維が取り扱い性、汎用性の観点から好ましく用いられる。親水性繊維の繊度は、０．９〜３．５ｄｔｅｘが好ましい。より好ましくは、１．５〜２．５ｄｔｅｘである。繊度が０．９ｄｔｅｘ未満であると、カード通過性が悪く、３．５ｄｔｅｘを超えると、不織布の柔軟性が損なわれやすい。
【００３９】
前記繊維材料の繊維ウェブ形態も特に限定はされず、例えば、ステープル繊維からなるパラレルウェブ、クロスウェブ、セミランダムウェブ、ランダムウェブ、短繊維からなるエアレイウェブ、湿式抄紙ウェブ、長繊維からなるスパンボンドウェブ、あるいはメルトブローウェブ等を任意に使用することができる。また、上記繊維ウェブを二層以上積層した積層ウェブであってもよい。なかでも、後述する水流による絡合性や鮮明な一定の繰り返しパターンを得るには、繊維長２５〜１００ｍｍのステープル繊維からなる繊維ウェブを用いるのが好ましい。繊維長が２５ｍｍ未満であると、絡合性に劣るだけでなく、強力面で劣り、繊維長が１００ｍｍを超えると、触感が硬くなるだけでなく、絡合性に劣るからである。
【００４０】
本発明においては、ステープル繊維からなる繊維ウェブ単層あるいはステープル繊維の構成を変えて積層した積層ウェブであってもよいし、ステープル繊維からなる繊維ウェブ／湿式抄紙ウェブ、ステープル繊維からなる繊維ウェブ／スパンボンドウェブ、ステープル繊維からなる繊維ウェブ／メルトブローウェブ、あるいはステープル繊維からなる繊維ウェブの間に湿式抄紙ウェブ、スパンボンドウェブ、メルトブローウェブを挟み込んだものなど異種の繊維ウェブとの組み合わせたものが好ましい。積層ウェブの具体的な構成としては、パルプ繊維からなるティッシュ層の両面に、ステープル繊維からなるパラレルウェブ、クロスウェブ、セミランダムウェブおよびランダムウェブから選ばれた少なくとも１種類の繊維ウェブを積層したものが挙げられる。
【００４１】
そして、上記繊維材料は、構成繊維同士が絡合されて不織布形態をなす。ここでいう絡合とは通常の繊維ウェブによる絡合やニードルパンチや水流絡合などの三次元的絡合処理により得られた絡合など繊維が絡み合っている状態のことをいう。なかでも、三次元的に絡合したものが、不織布の触感、柔軟性、清拭シートあるいは湿潤性シートとしたときの機能性に優れ、好ましい。
【００４２】
次に、本発明の絡合不織布の製造方法の一例について説明する。本発明の絡合不織布を製造するに際しては、公知技術に従い、まず、上記繊維材料からなる繊維ウェブを準備する。そして、繊維ウェブを金属の支持体に載置し、水流絡合装置により構成繊維同士を三次元的に絡合させるとともに再配列させて、所望のパターンを形成させることにより製造することができる。
水流絡合処理の条件は、最終的に得ようとする不織布の目付や柔軟性、機能性などに応じて設定すればよい。
【００４３】
このようにして得られた絡合不織布は、衛生材料、包装材、キッチンペーパーなどの対人・対物に用いて皮脂、化粧品、その他の汚れの付着した皮膚や物の表面肌などに用いられる乾式または湿潤清拭シート、肌に保湿成分あるいは制汗成分などの機能剤を付与することが可能な湿潤性シートなどに用いることができる。本発明の絡合不織布を湿潤清拭シートあるいは湿潤性シートとして用いる場合、目的に応じて、水、エチレングリコール、プロピレングリコールなどの湿潤剤、アルコール類、抗菌剤、防かび剤、香料など薬剤等の所望の液体を公知の方法によって付与させるとよい。液体の保液率としても、その目的に応じて適宜設定すればよいが、不織布質量に対して通常１００〜３００ｍａｓｓ％で湿潤させるとよい。
【実施例】
【００４４】
以下、本発明の内容を実施例を挙げて説明する。なお、得られた不織布の厚み、引張強さ、伸び率は、以下の方法で測定した。
［厚み］
EDANA 30.5-99に従い、試料１ｃｍ2あたり２０ｇの荷重を加えた状態で測定した。
［引張強さ、伸び率］
EDANA 20.2-89に従い、幅５ｃｍ、長さ１５ｃｍの試料片をつかみ間隔１０ｃｍで把持し、定速伸長型引張試験機を用いて引張速度３０ｃｍ／分で伸長し、切断時の荷重値および伸び率をそれぞれ引張強さ、伸び率とした。
【００４５】
［実施例１］
実施例１としては、親水性繊維を、繊度１．７ｄｔｅｘ、繊維長４０ｍｍのレーヨン繊維を５０ｍａｓｓ％、疎水性合成繊維を、繊度１．７ｄｔｅｘ、繊維長３８ｍｍのポリエステル繊維を５０ｍａｓｓ％混綿し、繊維材料とした。上記繊維材料を用いて図１に示すような六弁花模様の不織布を製造した。この不織布の目付は、４０ｇ／ｍ2である。
【００４６】
［比較例１］
比較例としては、親水性繊維を、繊度１．７ｄｔｅｘ、繊維長４０ｍｍのレーヨン繊維を５０ｍａｓｓ％、疎水性合成繊維を、繊度１．７ｄｔｅｘ、繊維長３８ｍｍのポリエステル繊維を５０ｍａｓｓ％混綿し、繊維材料とした。この不織布の目付は、４０ｇ／ｍ2であり、無柄である。
【００４７】
同一組成、同一目付の不織布において、その強度の縦横比は実施例１の方が小さく、強度バランスが取れている。
上述の物性を表１に示す。
【００４８】
【表１】
0006456688.tif 000002
【００４９】
表１より、同一組成でも、六弁花模様が施されることで、全体として厚みが増すことが分かる。これにより、透け感がなく、拭き取り時の手への浸透を心配することなく、安心して拭き取り作業を行うことができる。
また、強度及び伸度に着目とすると、実施例は、ＭＤ方向とＣＤ方向の差が比較例と比して少ないことから、強度バランスが取れていることが分かる。
【００５０】
［比較例２］
また、比較例２として、親水性繊維であるレーヨン繊維を３５ｍａｓｓ％、疎水性合成繊維である、ポリエステル繊維を４０ｍａｓｓ％、ポリエチレン/ポリエステル分割繊維を２５％配合し、ヘリンボン加工を施した目付３５ｇ/ｍ2の不織布を繊維材料とした。
そして、実施例１および比較例２の不織布を清拭シートとして用い、下記の項目により評価した。
【００５１】
［拭き取り性］
疑似汚れとして墨汁０．１ｇをＰＰシート上の３ｃｍ×３ｃｍの面積に均一に塗り広げた後、４０℃の乾燥機で所定時間乾燥させた。これをメラミンスポンジ（拭き取り面積縦１０ｃｍ×横１０ｃｍ）に巻き付けたシートサンプルで、２００ｇｆの加重をかけつつ均一に拭き取った。疑似汚れがなくなるまでの拭き取り回数を比較した。結果を図４および図５に示す。
【００５２】
なお、図４においては左側が六弁花模様の不織布を用いた拭き取り性の試験結果であり、右がヘリンボン模様の不織布を用いた拭き取り試験の結果である。
また、図５においては、上から三例が本発明の六弁花模様の不織布を用いた拭き取り試験の結果であり、下三例がヘリンボン模様の不織布を用いた拭き取り試験の結果である。
また、実施例１および比較例１の不織布に不織布質量に対して薬液を２４０ｍａｓｓ％含浸させた湿潤性シートを下記の項目により評価した。
【００５３】
［拭き取り試験１]
疑似汚れ（墨汁）０．１ｇをＰＰシート（３cm×３cm）の範囲で均一に塗り広げ、４０℃の乾燥機で５分間乾燥させた。
【００５４】
この疑似汚れを１０cm×１０cmのメラミンスポンジに巻き付けたサンプルシート（WET製品）で一定重量（２００ｇ荷重）で拭き取り、PPシートに残った汚れを比較した。
結果を図３に示す。
図３から明らかなように本発明の六弁花模様の不織布の方がヘリンボン模様の不織布よりも、疑似汚れをよく拭き取れることが判る。
【００５５】
［拭き取り試験２]
疑似汚れ（墨汁）０．１ｇをＰＰシート（３cm×３cm）の範囲で均一に塗り広げ、４０℃の乾燥機で１時間完全間乾燥させた。
【００５６】
この疑似汚れを１０cm×１０cmのメラミンスポンジに巻き付けたサンプルシート（WET製品）で一定重量（２００ｇ荷重）で拭き取り、PPシートに残った汚れを比較した。
なお、並べた拭き取り試験サンプルにおいて、左側が六弁花模様に不織布を用いたものであり、右側がヘリンボン模様の不織布を用いたものである。
結果を図４に示す。
図４から明らかなように、左側の六弁花模様の不織布を用いた拭き取り性が右側のヘリンボン模様の不織布の拭き取り性よりも優れていることが判る。
【００５７】
［繰り返し拭き取り試験]
疑似汚れ（墨汁）０．０５ｇをＰＰシート（３cm×３cm）の範囲で均一に塗り広げ、４０℃の乾燥機で約３０分間完全間に乾燥させた。
【００５８】
この疑似汚れを１０cm×１０cmのメラミンスポンジに巻き付けたサンプルシート（WET製品）で一定重量（２００ｇ荷重）で複数回拭き取った、
ＰＰシートに残った汚れを比較し、完全に汚れが落ちた時点の拭き取り回数をカウントした。
結果を図５に示す。
【００５９】
図５から明らかなように、本発明の六弁花模様の不織布は、６回の拭き取りで疑似汚れを拭き取ることができたが、比較例１で製造したヘリンボン模様の不織布では同様に疑似汚れを拭き取るまでに１０回の拭き取り操作が必要であった。
【００６０】
［触感性、柔らかさ］
湿潤性シートを手で握り、そのときの触感をモニター１０８名によって評価した。
本発明の六弁花模様の不織布を用いたものが、ヘリンボン模様の不織布を用いたものよりもやわらかであると感じ、危険度１％で六弁花模様の不織布の方がヘリンボン模様の不織布よりも優れている。
【００６１】
［触感、肌触りの良さ]
湿潤性シートを手で握り、そのときの触感をモニター１０８名によって評価した。
本発明の六弁花模様の不織布を用いたものが、ヘリンボン模様の不織布を用いたものよりも肌触りがよいとの評価であり、危険度１％で六弁花模様の不織布の方がヘリンボン模様の不織布よりも優れている。
【００６２】
［触感、ふんわり感]
湿潤性シートを手で握り、そのときの触感をモニター１０８名によって評価した。
本発明の六弁花模様の不織布を用いたものが、ヘリンボン模様の不織布を用いたものよりもふんわり感があるとの評価であり、危険度１％で六弁花模様の不織布の方がヘリンボン模様の不織布よりも優れている。
【００６３】
［べたつき性］
湿潤性シートをＭＤ方向３０ｃｍ×ＣＤ方向３０ｃｍに切断し、シートを４つ折りにして、肌を１拭きしたときの肌への液残りの量を観察した。
【００６４】
水分の適正さに関しては本発明の六弁花模様の不織布と、ヘリンボン模様の不織布に差違は認められなかったが、汚れの落としやすさに関しては本発明の六弁花模様の不織布の方がヘリンボン模様の不織布よりも汚れを落としやすいとの評価であり、汚れの落とし易さに関しては危険度１％で六弁花模様の不織布の方がヘリンボン模様の不織布よりも優れている。
【００６５】
本発明の絡合不織布は、湿潤性シートとしても好適であり、低圧縮領域と高圧縮領域とで形成される略三角形が、効率的にムラなく、かつ適度な液体量を肌などの対象物に付着させることができ、寸法安定性があり、液体含浸性に優れるとともにべたつき感が少なく、かつ触感、厚みがあり、かつ柔らかい肌触りに優れた湿潤性シートを得ることができる。
【００６６】
本発明の絡合不織布は清拭シートとして使用したときの拭き取り性に優れ、また湿潤性シートとしたときも厚みがあり、ふんわり感があるにもかかわらず柔軟であり、低圧縮領域が形成する略菱形により、肌への接触面積が少なく、べたつき感がなく良好であった。一方、杉綾織りの不織布では、拭き取り性に劣っていた。また、杉綾織りの不織布は風合いが硬く、肌への接触面積が多く、べたつき感があった。
【図１】
0006456688.tif 000003
【図２】
0006456688.tif 000004
【図３】
0006456688.tif 000005
【図４】
0006456688.tif 000006
【図５】
0006456688.tif 000007